FR 2533412 A2 19840330 FR 8216089 A 19820924 La présente addition est relative à des perfectionnements'apportés aux colliers antiparasitaires pour animaux et à leur procédé de préparation. Le Brevet principal a notamment pour objet de nouveaux colliers antiparasitaires pour animaux comportant un dispositif insecticide formé d'au moins une substance insecticide associée à au moins une substance choisie parmi les acides gras (libres ou estérifiés, saturés ou insaturés) comportant de 10 à 20 atomes de carbone. Ce dispositif antiparasitaire conforme au Brevet principal obtenu par extrusion à chaud du mélange composé d'une substance insecticide1d'un acide gras absorbé sur un support macromoléculaire et contenant divers adjuvants s'est avéré etre parfaitement toléré par les animaux en ne provoquant pratiquement pas de manifestations cutanées. Toutefois la Demandetesse a constaté que dans certains cas la nature physicochimique des substances actives telles que notamment l'aspect physique-solide ou liqUide-, le point de fusion, le point d 6bullitionR la tension de vapeur, la stabilité thermique ou chimique etc. ne permettaient pas une diffusion régulière et identique des deux substances à la fois. Cette vitesse de diffusion pouvait varier même dans certains cas dans des proportions importantes. Il devenait indispansable,dans certains cas due tenir compte des propriétés physicochimiques des substances actives (l'insecticide et l'acide gras) afin de choisir un support macromoléculaire convenable, de plastifiants0 d'additifsD des charges et des régulateurs de diffusions appropriés1 de manière à réaliser un compromis et avoir les vitesses deéli mination des deux substances actives aussi proches a,ue pos sible sinon sensiblement identiques. La présente addition stest par conséquent donné pour but de perfectionner encore le collier antiparasitaire et son procédé de préparation1 de manière à se libérer des contraintes que pouvait constituer dans certains cas l'incompatibilité entre une substance active et un acide gras. La présente addition a pour objet un collier antiparasitaire pour animaux comportant un dispositif insecticide formé d'au moins une substance insecticide associée à au moins une substance choisie parmi les acides gras de C à C20 selon le Brevet principal, caractérisé par le fait qu'il se présente sous la forme de deux lanières accolées latéralément pour former une double lanière mixte, une lanière contenant la substance insecticide, l'autre, l'acide gras. La réalisation de deux lanières de matières plastiques contenant chacune l'une des substances actives - les lanières étant accolées latéralement - a permis de satisfaire au maximum aux exigences de-diffusion et d'élimination. Selon un mode de réalisation particulièrement avantageux de l'objet de l'invention, la lanière mixte est obtenue par co-extrusion à chaud. Selon un autre mode de réalisation de l'objet de l'invention ,la lanière mixte est obtenue par moulage. Nais quelque soit le moyen technique d'obtention des lanières (co-extrusion ou le moulage) il est très facile d'adapter la nature des excipients et du support aux propriétés physicochimiques de chacune des deux substances actives et de fixer ainsi la condition opératoire. Il en résulte que tout en conservant la qualité de tolérance décrite dans le Brevet principat on améliore grandement l'efficacité du dispositif antiparasitaire et on réduit au maximum les contraintes de fabrication, donc le prix de revient. Parmi~les différentes techniques d'obtention possibles de ces dispositifs conformes à la présente Addition, la technique dite de co-extrusion à chaud constitue, a l'échelle de production industrielle, la méthode la plus adaptée. Ce dernier procédé-actuellement très utilisé dans i'industrie du caoutchouc tet des matières plastiques-conduit à l'obtention par co-extrusion par le passage dans une fi lièvre unique d'une lanière mixte à partir de l'extrusion séparée de deux mélangés différents. En procédant ainsi à la préparation de deux mélanges distincts et appropriés chacun dans leur composition à la nature de la substance active, on réalise un dispositif final plus efficace. Ce type de préparation s'avère surtout souhaitable quand les deux substances actives sont très différentes par leurs proprietés physicochimigues. C'est ainsi que si les acides gras de C10 à C20 ou leurs dérivés estérifiés se présentent sous la forme de liquides visqueux, les substances insecticides retenues dans cette invention peuvent etre des composés-liquides (organochlores, organophosphorés, pyrethrinoldes) ou solides (carbamates, formamidines). Par ailleurs, choque groupe de composés se carac térise également par des points d'ébullition ou de fusion différents, par des tensions de vapeur très éloignées ainsi que par des critères de stabilité thermique ou chimique différents. Or, il est connu, de l'homme de l'art que la nature du support macromolEculaire, la nature des plastifiants, la nature des additifstinfluent de façon considérable sur les vitesses de diffusion donc d1élimination, donc 5ur.l'actbi té mesurée. A l'évidence, il ressort que lsassociation d'un carbamate et/ou d'une formamidine avec un ester d'acide gras, ne donnera des résultats optimaux que si la composition de chacune des parties est différente. Le résultat est jugé optimal quand les vitesses de diffusion de chacun des composés sont voisines. Pour chaque type de substance utilisé, il est donc nécessaire d'adapter la nature des adjuvants et/ou des supports de façon à accélérer ou à freiner l'élimination de l'un des composés par rapport à l'autre pris comme référence. Dans leur aspect, les nouveaux dispositifs se présentent sous la forme d'une lanière mixte dont les dimensions respectives de chaque partie sont établies sur la base d'éléments divers tels que le pourcentage en matière active, l'activité insecticide et/ou protectrice de la substance ; généralement, elles doivent être compatibles avec les impératifs de l'obtention d'une lanière pouvant être utilisée comme collier antiparasitaire pour les animaux domestiques (chiens ou chats). D'une manière générale les dimensions de la lanière finale se situent aux environs de 15 à 30 mm pour la largeur et aux environs de 2 à 5 mm pour l'épaisseur, a lon- - gueur étant calculée de façon à pouvoir être fixée sur le cou des animaux les plus gros. Il est évident que des dispositifs adaptés en dimensions pour chaque type d'animal, chat, chiot, chien, grand chien sont préférables. Compte-tenu des pourcentages différents, à savoir de 5 à 25 % pour la substance insecticide et de t à Q % pour les acides gras, les largeurs respectives de chacune des parties seront différentes. En général, les largeurs sont de 'O.à 20 mm pour la partie insecticide et de 5 à lo mm pour la partie acide gras. La fabrication séparée de chacun des deux mélanges permet l'incorporation de substances colorantes, de pigments, de substances photo-réfléchissantes ou luminescentes différentes pour chacune des parties. Outre les dispositions qui précèdent l'invention comprend encore d'autres dispositions qui ressortiront de la description qui va suivre, qui se réfère à des exempies de fabrication et de composition des dispositifs conformes à la présente invention. Il doit être bien entendu toutefois que les exemples de mise en oeuvre qui seront décrits ci-après sont donnés uniquement à titre d'illustration de l'objet de l'invention, mais n'en constituent en aucune manière une limitation. Exemple de fabrication On prépare deux mélanges : le mélange A contenant la substance insecticide et le mélange B contenant l'acide gras. Ces deux mélanges (dont quelques différentes compositions seront décrites ci-après) sont, après homogénéisation, introduits séparément dans les deux trémies d'une extrudeuse à double système. En sortie, les deux lanières précalibrées en dimensions passent dans une tête de filière commune à l'intérieur de laquelle s'effectue le soudage latéral. Cette étape de fabrication peut être également réalisée avec l'emploi de deux extrudeuses différentes, reliées en sortie par une tête de filière unique permettant l'accolement latéral des deux lanières initiales et leur calibrage définitif au format de la lanière unique. Ce système a l'avantage de pourvoir régler indépendamnent, les paramètres dsextrusion tels que la température de la filière, la pression et la vitesse d'extrusion. Exemples~de composition Exemple 1 NelangeA parties en poids Dimpylate [Thionophosphate de O,O'-diéthyl,O-(isopropyl-2 méthyl-4 - pyrimidinyl-6)] Huile de soja epoxydée 3 Stéarate de Calcium 2 Ethyl-2 hexyl phta la te 20 Azodicarbonamide 2 Oxyde de fer rouge 0,25 Oxyde de fer noir 0,25 Homopolymère de POV.C. 57,50 Mélange B Vitamine F neutre 12 Huile de soja époxydée 3 Phtalate de butyle 25 Pigment jaune 0,50 Carbonate de calcium 5 Stéarate de calcium 2 Homopolymère de P.V.C. 52,50 Mélange A Dans un premier récipient on mélange intimement 32 kg de Dimpylate à 95 %, 6 kg d'huile de soja epoxydée, 40 kg d'ethyl-2 hexyl phtalate et on colore la solution par le mélange des deux oxydes de fer. Dans un mélangeur chauffant, on introduit 50 kg d'homopolymère de P.V.C. et 4 kg d'azodicarbonamide. On introduit ensuite sous agitation la solution précédente dans le mélangeur, on chauffe pendant 30 n à 70 C, puis on compléte par la quantité restante d'homopolymère de P.V.C. On agite en refroidissant jusqu'S l'obtention d'une poudre sèche et homogène de coloration uniforme marron. M-lanqe~B On procéde de la même façon qu'en A, en prenant la précaution de travailler à une température n'excédant pas 400 C. On introduit la poudre du mélange A dans la trémie d'une extrudeuse et la poudre du mélange B dans la trémie de l'autre extrudeuse. Les Les températures des filières sont, respectivement, de 1000 C pour A et de 900 C pour B, la filière de coextrusion étant réglée à une température de 900 C. En sortie de filière, la lanière mixte obtenue est refroidie par passage dans un bain d'eau froide. La lanière est ensuite coupée aux lofigueura ~ souhaitées, un système de fermeture (boucle) est agrafé à l'une des extrémités. Les critères de dimensions fixés par la forme de la filière sont les suivants: Largeur totale 15 mm Largeur de la partie insecticide (marron) 10 mm Largeur la la partie acide gras (jaune) 5 mm .Epaisseur 3 mm Exemple 2 . Mélange parties en poids Amitraze [N-méthyl, N' 2î4 8 xylyl N (N 2,4 xylylforma midoyl) formamidine] Adipate d'Octyle 25 Stéarate de calcium 2 Huile de soja époxydée 5 Talc t t2,5 Pigment- blanc 1 Homopolymere de -P.V.C. 4685 .Mélange B Linoléate de méthyle 1,5 Linolénate de méthyle 1,5 Oléate de méthyle 2 Phtalate de butyle " 20 Huile de soja époxydée 5 Stéarate de calcium 2 Carbonate de calcium 15 Oxyde de fer noir 0,5 Homopolymère de P.V.C. 52,5 On procéde ensuite à la fabrication et à l'extrusion comme décrit dans l'exemple 1. Avec les spécifications de la filière de co-extrusion, on obtient une lanière blanche et noire dont les dimensions sont les suivantes . Largeur totale 20 mm . Largeur de la partie insecticide (blanche) 15 mm . Largeur de la partie acide gras (noire) 5 mm . Epaisseur totale 2,5 mm Exemple 3 Mélange A parties en poids Proposer LE-méthyl carbamate 10 d'isopropoxy-2 phényle] Diéthylphtalate 20 Dibutylphtalate 5 Stéarate de calcium 5 Huile de soja époxydée 5 Azodicarbonamide 1 Oxyde de fer noir 0,5 Homopolymère de P.V.C. 53,5 Me'lange B Linoléate de méthyle 15 Dibutylphtalate 20 Stéarate de calcium 5 Carbonate de calcium 15 Colorant jaune t Homopolymère de P.V.C. 44 La lanière mixte obtenue après co-extrusion, a les spécifications suivantes . Largeur totale 15 mm . Largeur de la partie insecticide (noire) 10 mm . Largeur de la partie acide gras (jaune) 5 mm . Epaisseur totale 3 mm Ainsi que cela ressort de ce qui précède, l'invention ne se limite nullement à ceux de ses modes de mise en oeuvre, de réalisation et d'application qui viennent d'être décrits de façon plus explicite ; elle en embrasse au contraire toutes les variantes qui peuvent venir à l'esprit du technicien en la matière, sans s'écarter du cadre, ni de la portée, de la présente invention. REVENDICATIONS 10 Collier antiparasitaire pour animaux comportant un dispositif insecticide formé d'au moins une substance insecticide associée à au moins une substance choisie parmi les -acides gras de C10 à C20 selon le Brevet principal, caractérisé par le fait qu'il se présente sous la forme de deux lanieres accolées latéralement pour former une double lanière mixte, une lanière contenant la substance insecticide, l'autre, l'acide gras. 20 Collier selon la revendication 1 caractérisé en ce que la lanière mixte est obtenue par co-extrusion à chaud. 30 Collier selon la revendicion 1 caractérisé en ce que la lanière mixte est obtenue par moulage. 40 Collier selon l'une quelconque des revendications 1 à 3 caractérisé en ce qugil contient entre 5 et 25 % de substance insecticide et de 1 à 10 % d'acides gras. 5Q Collier selon l'une quelconque des revendications 1 à 4 caractérisé en ce que chacune des deux parties de la lanière mixte contient des substances colorantes et/ou des pigments et/ou des substances photo-réfléchissantes et/ou des substances luminescentes différentes. Go'Procédé de préparation de collier antiparasitaire selon l'une quelconque des revendications 1 à 5 caractérisé en ce que l'on prépare deux mélanges homogènes différents, l'un contenant entre 5 et 25 % d'au moins une substance insecticide, et l'autre entre 1 et 10 % d'au moins un acide gras,en ce que l'on introduit séparément ces deux mélanges dans deux trémies d'une extrudeuse à double système et en ce que l'on effectue au moment du passage dans la tête de filière commune un soudage latéral. 70 Procédé selon la revendication 6 caractérisé en ce que les deux mélanges sont extrudés dans deux extrudeuses différentes reliées en sortie par une tête de filière unique.